(57)【要約】【課題】  基材上に高い密着性をもって炭素膜が形成された炭素膜被覆部材及びその製造方法を提供すること。【解決手段】  炭素膜被覆部材１が、超硬合金の基材２の表面に直径５０μｍ以下の複数の微細穴３が並んで形成され、基材２の表面に微細穴３を埋めて炭素膜４が形成されている。また、この炭素膜被覆部材の製造方法は、超硬合金の基材２の表面に直径５０μｍ以下の複数の微細穴３を並べて形成する穴形成工程と、該穴形成工程後に基材２の表面に微細穴３を埋めて炭素膜４を形成する炭素膜形成工程とを有している。【選択図】図２
2013049881.tif 000002
【特許請求の範囲】
【請求項１】
超硬合金の基材の表面に直径５０μｍ以下の複数の微細穴が並んで形成され、
前記基材の表面に前記微細穴を埋めて炭素膜が形成されていることを特徴とする炭素膜被覆部材。
【請求項２】
請求項１に記載の炭素膜被覆部材において、
前記基材を構成する超硬合金がＣｏを含有し、
前記基材の表面にタングステン膜が形成されていると共に該タングステン膜を通して前記微細穴が形成され、前記タングステン膜上に前記炭素膜が形成されていることを特徴とする炭素膜被覆部材。
【請求項３】
請求項１又は２に記載の炭素膜被覆部材において、
複数の前記微細穴が、深さ１００μｍ以下であり、互いの間隔が１００μｍ以上であることを特徴とする炭素膜被覆部材。
【請求項４】
請求項１から３のいずれか一項に記載の炭素膜被覆部材において、
前記炭素膜が、ダイヤモンド膜であることを特徴とする炭素膜被覆部材。
【請求項５】
請求項１から４のいずれか一項に記載の炭素膜被覆部材において、
ドライプレス加工用の金型であることを特徴とする炭素膜被覆部材。
【請求項６】
超硬合金の基材の表面に直径５０μｍ以下の複数の微細穴を並べて形成する穴形成工程と、
該穴形成工程後に前記基材の表面に前記微細穴を埋めて炭素膜を形成する炭素膜形成工程とを有していることを特徴とする炭素膜被覆部材の製造方法。
【請求項７】
請求項６に記載の炭素膜被覆部材の製造方法において、
前記基材を構成する超硬合金がＣｏを含有しており、
前記穴形成工程前に、前記基材の表面にタングステン膜を形成する下地膜形成工程を有し、
前記穴形成工程において、前記タングステン膜を通して前記微細穴を形成し、
前記炭素膜形成工程において、前記タングステン膜上に前記炭素膜を形成することを特徴とする炭素膜被覆部材の製造方法。
【請求項８】
請求項６又は７に記載の炭素膜被覆部材の製造方法において、
前記穴形成工程が、レーザ光を前記基材の表面に照射して前記微細穴を形成することを特徴とする炭素膜被覆部材の製造方法。
【発明の詳細な説明】
【技術分野】
【０００１】
本発明は、ドライプレス加工用の金型等に好適な炭素膜被覆部材及びその製造方法に関する。
【背景技術】
【０００２】
従来から、ダイヤモンド膜やＤＬＣ（ダイヤモンド・ライク・カーボン）膜などの炭素膜を施した金型は、高潤滑の表面を持つため、金属の加工においてオイルレス・洗浄レスとしたプレス成型などのドライプレス加工を行えることが注目されている。これらは主にタングステンカーバイドを主成分とする超硬合金の上に種付け処理を施し、直接ダイヤモンドやＤＬＣの膜をＣＶＤ法によって蒸着することで作製されている。
【０００３】
これらの炭素膜は、十分高い潤滑性と硬度とを持つものの、基材である超硬合金と炭素膜との間の剥離が起こりやすく、力学的負荷が繰り返しかかったときの寿命が十分でない。これに対して超硬合金と炭素膜との密着性を向上させる技術として、例えば特許文献１には、基材表面にブラスト、研削加工、ピーニング、サンドペーパー等のやすり手段による擦り、粗面付きロールによる圧延、エッチング等の粗面化処理を施した後、基材との密着性が比較的良いＤＬＣ膜を設け、さらにＤＬＣ膜の表面を研磨する技術が提案されている。また、この文献では、基材の表面にダイヤモンド膜を予め形成し、このダイヤモンド膜上にＤＬＣ膜を設け、該ＤＬＣ膜の表面を研磨する技術も提案されている。
【先行技術文献】
【特許文献】
【０００４】
【特許文献１】特開２００７−２６２５６０号公報
【発明の概要】
【発明が解決しようとする課題】
【０００５】
上記従来の技術には、以下の課題が残されている。
そもそも、ＣＶＤ法で蒸着した炭素膜と超硬合金の基板との間の化学的結合力は弱く、これら２つの密着は下地の凹凸部に上の膜が引っ掛かるアンカー効果が支配的であると考えられる。したがって、特許文献１に記載の技術のように、粗面化処理を施した基材表面にＤＬＣ膜を施しても、その効果は、下地の表面状態によっては十分でないことが考えられる。すなわち、ブラスト等の粗面化処理の場合、ある程度の微細な凹凸を形成可能であるが、得られるアンカー効果にも限界がある。特に、基材との密着性が比較的良いＤＬＣ膜であれば粗面化処理によりある程度の密着性が得られるのに対し、ＤＬＣ膜よりも基材との密着性が低いダイヤモンド膜の場合は、従来のブラスト等の粗面化処理では不十分であった。
さらに、超硬合金中にはバインダーとしてＣｏなどの焼結助剤を含むものが多く、これらがある場合、この上での健全な炭素膜の成長は困難であった。
【０００６】
本発明は、前述の課題に鑑みてなされたもので、基材上に高い密着性をもって炭素膜が形成された炭素膜被覆部材及びその製造方法を提供することを目的とする。
【課題を解決するための手段】
【０００７】
本発明は、前記課題を解決するために以下の構成を採用した。すなわち、本発明の炭素膜被覆部材は、超硬合金の基材の表面に直径５０μｍ以下の複数の微細穴が並んで形成され、前記基材の表面に前記微細穴を埋めて炭素膜が形成されていることを特徴とする。
また、本発明の炭素膜被覆部材の製造方法は、超硬合金の基材の表面に直径５０μｍ以下の複数の微細穴を並べて形成する穴形成工程と、該穴形成工程後に前記基材の表面に前記微細穴を埋めて炭素膜を形成する炭素膜形成工程とを有していることを特徴とする。
【０００８】
これらの炭素膜被覆部材及びその製造方法では、基材の表面に直径５０μｍ以下の複数の微細穴が並んで形成され、基材の表面に微細穴を埋めて炭素膜が形成されるので、基材に並んで形成された複数の微細孔によって、ブラスト等の粗面化処理に比べてさらに高いアンカー効果が得られ、より高い密着性を有する炭素膜が得られる。
なお、微細穴の直径を５０μｍ以下とした理由は、直径５０μｍを超えた穴であると炭素膜と基材との間でのアンカー効果を発揮しなくなるためである。成膜された炭素膜は、数μm以下の粒の結合によって構成されており、この粒または粒の塊の一部と基材に形成された穴の側面とが絡み合うことでアンカー効果を発揮するのであるが、直径５０μｍを超えた穴であると炭素膜が絡み合っている穴の側面に対して穴底部などのそれ以外の面積の比率が高くなり、剪断応力に対して耐性がなくなりアンカー効果を発揮しなくなるのである。  
【０００９】
また、本発明の炭素膜被覆部材は、前記基材を構成する超硬合金がＣｏを含有し、前記基材の表面にタングステン膜が形成されていると共に該タングステン膜を通して前記微細穴が形成され、前記タングステン膜上に前記炭素膜が形成されていることを特徴とする。
また、本発明の炭素膜被覆部材の製造方法は、前記基材を構成する超硬合金がＣｏを含有しており、前記穴形成工程前に、前記基材の表面にタングステン膜を形成する下地膜形成工程を有し、前記穴形成工程において、前記タングステン膜を通して前記微細穴を形成し、前記炭素膜形成工程において、前記タングステン膜上に前記炭素膜を形成することを特徴とする。
【００１０】
すなわち、これらの炭素膜被覆部材及びその製造方法では、Ｃｏを含有した基材表面にタングステン膜を形成し、さらにその上に炭素膜が形成されるので、タングステン膜が下地膜となってＣｏを含む基材でも炭素膜の高い密着性が得られる。また、タングステン膜を通して微細穴が形成されるので、アンカー効果もそのまま維持され、安定した密着性が得られる。
【００１１】
また、本発明の炭素膜被覆部材は、複数の前記微細穴が、深さ１００μｍ以下であり、互いの間隔が１００μｍ以上であることを特徴とする。
すなわち、この炭素膜被覆部材では、複数の微細穴が、深さ１００μｍ以下であり、互いの間隔が１００μｍ以上であるので、基材の強度を確保しつつ炭素膜の密着性を向上させることができる。
なお、複数の微細穴が、深さ１００μｍを超える、又は互いの間隔が１００μｍ未満であると、基材の強度が低下してしまい金型に採用した場合など金型表層部の破壊が起こり易くなる。
さらに望ましくは、複数の微細穴の深さが、１μｍ以上であり、互いの間隔が２０００μｍ以下とすることである。深さ１μｍを下回る、又は互いの間隔が２０００μｍを超えると、炭素膜の基材に対する保持力が低下してしまい金型に採用した場合など金型表層部の剥離が起こり易くなる。
【００１２】
また、本発明の炭素膜被覆部材は、前記炭素膜が、ダイヤモンド膜であることを特徴とする。
すなわち、この炭素膜被覆部材では、ＤＬＣ膜に比べて基材との密着性が低いダイヤモンド膜でも基材に対して十分な密着性を得ることができる。
【００１３】
また、本発明の炭素膜被覆部材は、ドライプレス加工用の金型であることを特徴とする。すなわち、この炭素膜被覆部材では、ドライプレス加工用の金型とされることで、圧延時の打撃による炭素膜の剥離が起こり難くなり、金型が長寿命化すると共に、ドライ加工によるプロセスの簡便化と共にプレス品のコストダウンを図ることができる。
【００１４】
また、本発明の炭素膜被覆部材の製造方法は、前記穴形成工程が、レーザ光を前記基材の表面に照射して前記微細穴を形成することを特徴とする。
すなわち、この炭素膜被覆部材の製造方法では、穴形成工程が、レーザ光を基材の表面に照射して微細穴を形成するので、多数の微細穴を高精度にかつ均一に形成することができる。
【発明の効果】
【００１５】
本発明によれば、以下の効果を奏する。
すなわち、本発明に係る炭素膜被覆部材及びその製造方法によれば、基材の表面に直径５０μｍ以下の複数の微細穴が並んで形成され、基材の表面に微細穴を埋めて炭素膜が形成されるので、従来に比べてさらに高いアンカー効果が得られ、より高い密着性を有する炭素膜が得られる。
したがって、本発明の炭素膜被覆部材をドライプレス加工用の金型に適用することで、長寿命の金型が得られると共に、工程数の削減及び低コスト化を図ることができる。
【図面の簡単な説明】
【００１６】
【図１】本発明に係る炭素膜被覆部材及びその製造方法の第１実施形態において、炭素膜被覆部材の表面を示す拡大平面図である。
【図２】第１実施形態において、炭素膜被覆部材の製法を工程順に示す概念的な要部の断面図である。
【図３】第１実施形態において、炭素膜被覆部材をドライプレス加工用金型とした際のしごき加工時の状態を示す概略的な断面図である。
【図４】本発明に係る炭素膜被覆部材及びその製造方法の第２実施形態において、炭素膜被覆部材の製法を工程順に示す概念的な要部の断面図である。
【図５】本発明に係る炭素膜被覆部材及びその製造方法の実施例において、抗折力試験の試験状態を示す模式図である。
【図６】本発明の実施例において、炭素膜被覆部材の表面を示す拡大写真である。
【発明を実施するための形態】
【００１７】
以下、本発明に係る炭素膜被覆部材及びその製造方法の第１実施形態を、図１から図３を参照しながら説明する。なお、以下の説明に用いる各図面では、各部を認識可能又は認識容易な大きさとするために必要に応じて縮尺を適宜変更している部分がある。
【００１８】
本実施形態の炭素膜被覆部材１は、図１及び図２に示すように、超硬合金で構成された基材２の表面に直径５０μｍ以下の均一な複数の微細穴３が一定間隔で並んで形成され、基材２の表面に微細穴３を埋めて炭素膜４が形成されている。
上記基材２は、超硬合金で構成されている。
上記複数の微細穴３は、深さｈが１００μｍ以下であり、互いの間隔ｄが１００μｍ以上である。さらに望ましくは、このときの複数の微細穴の深さが、１μｍ以上であり、互いの間隔が２０００μｍ以下とすることである。
上記炭素膜４は、ＤＬＣ膜やダイヤモンド膜であり、本実施形態ではダイヤモンド膜を採用している。
【００１９】
この炭素膜被覆部材１の製造方法は、図２の（ａ）に示すように、超硬合金の基材２の表面に直径５０μｍ以下の複数の微細穴３を並べて形成する穴形成工程と、図２の（ｂ）に示すように、該穴形成工程後に基材２の表面に微細穴３を埋めて炭素膜４を形成する炭素膜形成工程と、図２の（ｃ）に示すように、炭素膜４の表面の凹凸を研磨して平滑化する研磨工程とを有している。
【００２０】
上記穴形成工程では、レーザ光Ｌを基材２の表面に照射してマイクロホールとして微細穴３を形成する。例えば、波長５３２ｎｍのレーザ光Ｌを用いて、直径５０μｍ以下、深さ１００μｍ以下、さらに互いの間隔が１００μｍ以上で、多数の微細穴３を千鳥配置状に並べて形成する。さらに望ましくは、このときの多数の微細穴の深さが、１μｍ以上であり、互いの間隔が２０００μｍ以下で形成する。
また、上記炭素膜形成工程では、ＣＶＤ法によりダイヤモンド膜を成膜する。
さらに、上記研磨工程では、ダイヤモンド膜の自形等によって凹凸の生じた表面を、例えば波長３５５ｎｍのレーザ光により表面粗さ（最大高さ）Ｒｚ：０．５μｍ以下に平滑化する。
【００２１】
次に、本実施形態の炭素膜被覆部材を、例えば、ステンレスやアルミニウム合金等のドライ圧延用金型として採用した場合について、図３を参照して説明する。
図３は、アルミニウム合金の素材５に対して、アルミ缶を作製するためのしごき加工を行うドライプレス加工用金型６を示している。このドライプレス加工用金型６は、炭素膜被覆部材としてのパンチ部６Ａとダイ部６Ｂと備え、パンチ部６Ａとダイ部６Ｂとの隙間に素材５を押し込むことにより、しごき加工を行なって薄肉化することで、加工を行うものである。
【００２２】
このドライプレス加工用金型６では、しごき加工を行う加工面として、パンチ部６Ａの外周面及び先端面とダイ部６Ｂの内周面とに、上述したように、微細穴３が多数形成された上に、炭素膜４としてダイヤモンド膜が被覆され、その表面がレーザ光で研磨されている。したがって、このドライプレス加工用金型６では、高い付着力を有するダイヤモンド膜が加工面に施されており、低い摩擦係数及び高い耐摩耗性を有している。
【００２３】
このように本実施形態の炭素膜被覆部材及びその製造方法では、基材２の表面に直径５０μｍ以下の複数の微細穴３が並んで形成され、基材２の表面に微細穴３を埋めて炭素膜４が形成されるので、基材２に並んで形成された複数の微細穴３によって、ブラスト等の粗面化処理に比べてさらに高いアンカー効果が得られ、より高い密着性を有する炭素膜４が得られる。
特に、炭素膜４が、ＤＬＣ膜に比べて基材２との密着性が低いダイヤモンド膜であっても、基材２に対して十分な密着性を得ることができる。
【００２４】
また、複数の微細穴３が、深さ１００μｍ以下であり、互いの間隔が１００μｍ以上であるので、基材２の強度を確保しつつ炭素膜４の密着性を向上させることができる。また、このときの複数の微細穴の深さが、１μｍ以上であり、互いの間隔が２０００μｍ以下であるとさらに望ましい。
なお、本実施形態では、均一な複数の微細穴３が一定間隔で並んで形成されているが、この場合、不等間隔にかつランダムに不均一な径や深さの微細穴３が形成されている場合よりも、密着性の面内ばらつきが少なくなり、面内で均一で高い密着性が得られる。
また、穴形成工程において、レーザ光Ｌを基材２の表面に照射して微細穴３を形成するので、多数の微細穴３を高精度にかつ均一に形成することができる。
【００２５】
したがって、本実施形態の炭素膜被覆部材が適用されたドライプレス加工用金型６では、加工面が上記炭素膜被覆構造を有しているので、圧延時の打撃による炭素膜４の剥離が起こり難くなり、金型が長寿命化すると共に、ドライ加工によるプロセスの簡便化と共にプレス品のコストダウンを図ることができる。
【００２６】
次に、本発明に係る炭素膜被覆部材及びその製造方法の第２実施形態について、図４を参照して以下に説明する。なお、以下の実施形態の説明において、上記実施形態において説明した同一の構成要素には同一の符号を付し、その説明は省略する。
【００２７】
第２実施形態と第１実施形態との異なる点は、第１実施形態では、微細穴３が形成された基材２に直接、炭素膜４が形成されているのに対し、第２実施形態の炭素膜被覆部材２１は、基材２を構成する超硬合金がＣｏを含有し、図４の（ｄ）に示すように、基材２の表面にタングステン膜２７が形成されていると共に該タングステン膜２７を通して微細穴３が形成され、タングステン膜２７上に炭素膜４が形成されている点である。
【００２８】
すなわち、この炭素膜被覆部材２１の製造方法は、図４の（ａ）に示すように、穴形成工程前に、基材２の表面にタングステン膜２７を形成する下地膜形成工程を有し、図４の（ｂ）に示すように、穴形成工程において、タングステン膜２７を通して微細穴３を形成し、図４の（ｃ）に示すように、炭素膜形成工程において、タングステン膜２７上に炭素膜４を形成し、図４の（ｄ）に示すように、炭素膜４の表面の凹凸を研磨して平滑化する研磨工程とを有している。
なお、上記下地膜形成工程では、タングステンスパッタリングターゲットを用いてスパッタすることで、タングステン膜２７を基材２の表面に形成している。
【００２９】
このように本実施形態の炭素膜被覆部材２１及びその製造方法では、Ｃｏを含有した基材２表面にタングステン膜２７を形成し、さらにその上に炭素膜４が形成されるので、タングステン膜２７が下地膜となって、Ｃｏを含む基材２でも炭素膜４の高い密着性が得られる。また、タングステン膜２７を通して微細穴３が形成されるので、アンカー効果もそのまま維持され、安定した密着性が得られる。
【実施例】
【００３０】
次に、上記第２実施形態の炭素膜被覆部材を作製し、強度評価試験を行った結果について説明する。
まず、強度評価試験として、表面：５ｍｍ×３０ｍｍで厚さ：１ｍｍのＣｏを含む硬合金基材の表面に、タングステンスパッタリングターゲットを用いたスパッタにより、下地膜としてタングステン膜を設けた後、出力１０Ｗ、波長５３２ｎｍ、繰り返し１ｋＨｚのレーザ光により、最大径５０μｍ、深さ３０μｍのマイクロホールである微細穴を、近接の微細穴から互いに１５０μｍ離して、基材表面に形成した。
この後、ＣＶＤ法で炭素膜としてダイヤモンド膜を被覆することで、試験片を作製した。
【００３１】
この試験片に対して次のようにして抗折力試験を行った。
すなわち、図５に示すように、３点曲げ試験機１００とＡＥ（アコースティックエミッション）センサ１０１とを用いて、ダイヤモンド膜の基材からの剥がれ、破断、基材の破断時期を評価した。試験片１０２にはＡＥセンサ１０１が取り付けられており、このＡＥセンサ１０１には、ＡＥテスタ本体１０３が接続されている。ＡＥテスタ本体１０３は、ＡＥセンサ１０１からの信号をプリアンプ１０４、メインアンプ１０５及びバンドパスフィルタ１０６を介してデジタルストレージオシロスコープ１０７でその波形を出力するようになっている。
【００３２】
すなわち、ダイヤモンド膜が破断する際のＡＥセンサ１０１からの信号を取得することができ、出力される波形を解析することで、その破断の際の応力を測定した。その結果、ダイヤモンド膜の破断時の応力は、１．１ｋＮ／ｍｍ２であり、十分高い強度を確認した。
なお、本発明の実施例である上記試験片について、その表面を拡大した顕微鏡写真を図６に示す。この写真中では、微細穴をマイクロホールとして表記している。
【００３３】
次に、直径３０ｍｍ、高さ２０ｍｍの金型において、Ｃｏを含む硬合金基材表面に、上記試験片と同じタングステン膜を形成する工程と微細穴を形成する工程とダイヤモンド膜を形成する工程とを行った。さらに、ダイヤモンド膜の自形によって凹凸の生じた表面を、波長３５５ｎｍのレーザ光により研磨して、表面粗さＲｚ：０．５μｍ以下に平滑化し、ドライプレス用金型を作製した。
【００３４】
そして、このドライプレス用金型を用いて、板厚０．５ｍｍのアルミニウム合金３００３の素材を使用し、５０００ショットのドライ加工での絞り加工を良好に行うことができた。このように、ステンレスの圧延のみならず、塑性変形し易いアルミニウム合金のドライ圧延用金型としても本発明の金型を採用することができる。
【００３５】
なお、本発明の技術範囲は上記実施形態及び実施例に限定されるものではなく、本発明の趣旨を逸脱しない範囲において種々の変更を加えることが可能である。
【００３６】
例えば、上記実施形態では、炭素膜被覆部材としてドライプレス加工用金型に適用したが、他の部材に適用しても構わない。例えば、切削工具等に本発明を採用しても構わない。すなわち、切削工具の刃先や刃部の基材に多数の微細穴を形成し、その表面にダイヤモンド膜等の炭素膜を形成することで、高い密着性を有する炭素膜コーティングされた切削工具を得ることができる。
【符号の説明】
【００３７】
１，２１…炭素膜被覆部材、２…基材、３…微細穴、４…炭素膜、６…ドライプレス用金型、６Ａ…パンチ部（金型）、６Ｂ…ダイ部（金型）、２７…タングステン膜、Ｌ…レーザ光
【図１】
2013049881.tif 000003
【図２】
2013049881.tif 000004
【図３】
2013049881.tif 000005
【図４】
2013049881.tif 000006
【図５】
2013049881.tif 000007
【図６】
2013049881.tif 000008